(57)【要約】【課題】炭化ケイ素の多孔質体に金属を含浸させてなる区画壁を備える熱交換器の熱交換効率を向上させる。【解決手段】熱交換器１０は、第１流体を流通させる第１セルと、第２流体を流通させる第２セルと、第１セル及び第２セルを区画する区画壁１２とを備えている。区画壁１２は、炭化ケイ素を主成分とする骨格部分１２ａと、骨格部分１２ａの隙間に充填されるとともに骨格部分１２ａの表面を覆う金属からなる充填部分１２ｂとを備えている。区画壁１２の表面粗さＲａが１．０μｍ以上である。【選択図】図１
2019074266.tif 000002
【特許請求の範囲】
【請求項１】
第１流体を流通させる第１セルと、第２流体を流通させる第２セルと、前記第１セル及び前記第２セルを区画する区画壁とを備え、前記第１流体と前記第２流体との間で熱交換が行われる熱交換器であって、
前記区画壁は、炭化ケイ素を主成分とする骨格部分と、前記骨格部分の隙間に充填されるとともに前記骨格部分の表面を覆う金属からなる充填部分とを備え、
前記区画壁の表面粗さＲａが１．０μｍ以上であることを特徴とする熱交換器。
【請求項２】
前記金属は、金属ケイ素である請求項１に記載の熱交換器。
【請求項３】
前記区画壁の表面粗さＲａが５．０μｍ以下である請求項１又は請求項２に記載の熱交換器。
【請求項４】
第１流体を流通させる第１セルと、第２流体を流通させる第２セルと、前記第１セル及び前記第２セルを区画する区画壁とを備え、前記第１流体と前記第２流体との間で熱交換が行われる熱交換器の製造方法であって、
炭化ケイ素粒子、有機バインダー、及び分散媒を含有する混合物を成形して成形体を得る成形工程と、
前記成形体に含まれる前記有機バインダーを除去して多孔質の脱脂体を得る脱脂工程と、
前記脱脂体の内部に金属を含浸させる含浸工程とを有し、
前記含浸工程は、前記脱脂体に金属の塊を接触させた状態として、当該金属の融点以上に加熱して、前記脱脂体の気孔容積の１．０１〜１．１倍の体積に相当する量の前記金属を含浸させる工程であることを特徴とする熱交換器の製造方法。
【請求項５】
前記金属は、金属ケイ素である請求項４に記載の熱交換器の製造方法。
【発明の詳細な説明】
【技術分野】
【０００１】
本発明は、熱交換器、及び熱交換器の製造方法に関する。
【背景技術】
【０００２】
従来、車両等に搭載される熱交換器として、区画壁により区画された複数の第１流路及び複数の第２流路を備え、第１流路を流通する第１流体と第２流路を流通する第２流体との間で、区画壁を介して熱交換を行う熱交換器が知られている。こうした熱交換器の区画壁は、熱伝導率の高い材料により構成されていることが好ましい。例えば、特許文献１には、炭化ケイ素の多孔質体に金属ケイ素を含浸させてなる緻密体構造の区画壁とすることにより、区画壁の熱伝導率を高める技術が開示されている。なお、上記緻密体構造の区画壁は、金属ケイ素雰囲気下に炭化ケイ素の多孔質体を載置して、金属ケイ素を蒸着させることにより形成されている。
【先行技術文献】
【特許文献】
【０００３】
【特許文献１】特開２０１０−２７１０３１号公報
【発明の概要】
【発明が解決しようとする課題】
【０００４】
炭化ケイ素の多孔質体に金属ケイ素等の金属を含浸させてなる区画壁は、緻密体構造であることから、凹凸の少ない滑らかな表面になりやすい傾向がある。特に、特許文献１に開示されるように、金属ケイ素雰囲気下に炭化ケイ素の多孔質体を載置して、金属ケイ素を蒸着させることによって区画壁を形成した場合には、金属ケイ素が非常に小さい単位で存在するために、蒸着後に凹凸が形成され難く、滑らかな表面の区画壁になりやすい。そのため、区画壁と流路を流れる流体との接触面積が小さくなり、熱交換効率が低いという問題があった。この発明の目的は、炭化ケイ素の多孔質体に金属ケイ素等の金属を含浸させてなる区画壁を備える熱交換器に関して、その熱交換効率を向上させることにある。
【課題を解決するための手段】
【０００５】
上記課題を解決するための本発明の熱交換器は、第１流体を流通させる第１セルと、第２流体を流通させる第２セルと、上記第１セル及び上記第２セルを区画する区画壁とを備え、上記第１流体と上記第２流体との間で熱交換が行われる熱交換器であって、上記区画壁は、炭化ケイ素を主成分とする骨格部分と、上記骨格部分の隙間に充填されるとともに上記骨格部分の表面を覆う金属からなる充填部分とを備え、上記区画壁の表面粗さＲａが１．０μｍ以上である。
【０００６】
区画壁の表面粗さＲａを１．０μｍ以上にすることで、流体と区画壁との接触面積を増やすことができるため、熱交換効率を向上させることができる。
本発明の熱交換器について、上記金属は、金属ケイ素であることが好ましい。金属ケイ素にすることで、区画壁の熱伝導率を高くすることができ、熱交換効率を向上させることができる。また、金属ケイ素は骨格部分をなす炭化ケイ素との熱膨張係数差が小さいため、使用中の熱衝撃による破損を防ぐことができる。
【０００７】
本発明の熱交換器について、上記区画壁の表面粗さは、５．０μｍ以下であることが好ましい。この構成によれば、流体の流通抵抗を下げることができる。
上記課題を解決するための本発明の熱交換器の製造方法は、第１流体を流通させる第１セルと、第２流体を流通させる第２セルと、上記第１セル及び上記第２セルを区画する区画壁とを備え、上記第１流体と上記第２流体との間で熱交換が行われる熱交換器の製造方法であって、炭化ケイ素粒子、有機バインダー、及び分散媒を含有する混合物を成形して成形体を得る成形工程と、上記成形体に含まれる上記有機バインダーを除去して多孔質の脱脂体を得る脱脂工程と、上記脱脂体の内部に金属を含浸させる含浸工程とを有し、上記含浸工程は、上記脱脂体に金属の塊を接触させた状態として、当該金属の融点以上に加熱して、上記脱脂体の気孔容積の１．０１〜１．１倍の体積に相当する量の上記金属を含浸させる工程である。
【０００８】
炭化ケイ素の多孔質体に金属を含浸させる際の条件を調整すること、具体的には、多孔質の脱脂体に金属の塊を接触させた状態として、当該金属の融点以上に加熱して金属を含浸させること、及び含浸させる金属の量を所定量とすることにより、区画壁の表面粗さを大きくできる。その結果、流体から区画壁への熱伝導効率、及び区画壁から流体への熱伝導効率が向上し、熱交換器の熱交換効率が向上する。
【０００９】
本発明の熱交換器の製造方法について、上記金属は、金属ケイ素であることが好ましい。金属ケイ素は骨格部分をなす炭化ケイ素との濡れ性がよいため、炭化ケイ素粒子間を隙間なく埋めることができる。
【発明の効果】
【００１０】
本発明によれば、炭化ケイ素の多孔質体に金属を含浸させてなる区画壁を備える熱交換器の熱交換効率を向上させることができる。
【図面の簡単な説明】
【００１１】
【図１】熱交換器の斜視図。
【図２】図１の２−２線断面図。
【図３】図２の３−３線断面図。
【図４】図２の４−４線断面図。
【図５】成形工程の説明図。
【図６】加工工程の説明図（第１加工の加工治具を挿入した状態の説明図）。
【図７】加工工程の説明図（第１加工の加工治具を挿入した後の説明図）。
【図８】加工工程の説明図（第２加工の説明図）。
【図９】脱脂工程の説明図。
【図１０】含浸工程の説明図。
【発明を実施するための形態】
【００１２】
以下、熱交換器の一実施形態を説明する。
図１、２に示すように、本実施形態の熱交換器１０は、矩形筒状の周壁１１と、周壁１１の内部を周壁１１の軸方向に延びる複数の第１セル１３ａ及び複数の第２セル１３ｂに区画する区画壁１２とを備えている。矩形筒状の周壁１１は、対向する一対の縦側壁１１ａと対向する一対の横側壁１１ｂとを有し、周壁１１の軸方向に直交する断面形状が横長の長方形をなすように構成されている。
【００１３】
図２に示すように、区画壁１２は、周壁１１の軸方向に直交する断面において、縦側壁１１ａと平行な区画壁１２と、横側壁１１ｂに平行な区画壁１２とで格子状をなすように構成されている。区画壁１２が構成するセル構造は特に限定されるものではないが、例えば、区画壁１２の壁厚が０．１〜０．５ｍｍであり、セル密度が、周壁１１の軸方向に直交する断面１ｃｍ２あたり１５〜９３セルであるセル構造とすることができる。
【００１４】
図３に示すように、第１セル１３ａは、第１流体を流通させるセルであり、その両端部が共に封止部２２によって封止されている。図４に示すように、第２セル１３ｂは、第２流体を流通させるセルであり、その両端部が共に開放されている。
【００１５】
第１流体としては特に限定されず、例えば、公知の熱媒体を用いることができる。公知の熱媒体としては、例えば、冷却水（Long Life Coolant：ＬＬＣ）や、エチレングリコール等の有機溶剤が挙げられる。第２流体としては特に限定されず、例えば、内燃機関の排気ガスが挙げられる。
【００１６】
図２に示すように、周壁１１の軸方向に直交する断面において、第１セル１３ａの断面形状と第２セル１３ｂの断面形状は、全て同じである。
図２に示すように、熱交換器１０は、周壁１１の縦側壁１１ａに平行に第１セル１３ａのみが配列した複数の第１セル列１４ａと、縦側壁１１ａに平行に第２セル１３ｂのみが配列した第２セル列１４ｂとを備える。本実施形態においては、隣り合う第１セル列１４ａ同士の間に、４列の第２セル列１４ｂが配置され、この配置が繰り返された配置パターンが形成されている。
【００１７】
図１、３に示すように、熱交換器１０において、第１セル列１４ａには、縦側壁１１ａに沿った方向である縦方向に延びるように形成されて、縦方向に隣接する第１セル１３ａ同士を区画する区画壁１２を貫通して、第１セル列１４ａを構成する各セルを連通する連通部１５が設けられている。連通部１５における縦方向の一方側（図３の上側）の端部は、周壁１１（横側壁１１ｂ）に開口するとともに、同他方側（図３の下側）の端部は、縦方向において最も他方側に位置する第１セル１３ａにまで達している。熱交換器１０は、連通部１５として、熱交換器１０の軸方向の一方の端部である第１端部１０ａ側に設けられた第１連通部１５ａと、熱交換器１０の軸方向の他方の端部である第２端部１０ｂ側に設けられた第２連通部１５ｂとを有している。
【００１８】
図３に示すように、熱交換器１０の内部には、第１セル１３ａ、第１連通部１５ａ及び第２連通部１５ｂにより構成され、熱交換器１０の周壁１１に形成された、第１連通部１５ａ及び第２連通部１５ｂの各開口を流入口又は流出口とする第１流路１６が形成されている。また、図４に示すように、熱交換器１０の内部には、第２セル１３ｂにより構成され、周壁１１の第１端部１０ａ及び第２端部１０ｂを流入口又は流出口とする第２流路１７が形成されている。上記構成の熱交換器１０は、第１流路１６を流れる第１流体と、第２流路１７を流れる第２流体との間で、区画壁１２を介して熱交換を行うことができる。
【００１９】
次に、熱交換器１０の周壁１１及び区画壁１２を構成する材料、並びに周壁１１及び区画壁１２の表面形状について説明する。なお、本実施形態の周壁１１及び区画壁１２は、構成する材料及び表面形状が同じであることから、以下では、区画壁１２について具体的に説明し、周壁１１についての説明を省略する。
【００２０】
図１に示すように、区画壁１２は、多孔質構造の骨格部分１２ａと、骨格部分１２ａの隙間に充填されるとともに骨格部分１２ａの表面を覆う金属からなる充填部分１２ｂとを備えている。骨格部分１２ａは、炭化ケイ素を主成分として含有する。ここで、「主成分」とは、５０質量％以上を意味するものとする。骨格部分１２ａは、炭化ケイ素以外の成分を含有する物であってもよい。炭化ケイ素以外の成分としては、例えば、炭化タンタル、炭化タングステン等の炭化物、窒化ケイ素、窒化ホウ素等の窒化物等のセラミック材料が挙げられる。炭化ケイ素以外の成分を含有する場合、当該成分を１種のみ含有していてもよいし、２種以上含有していてもよい。
【００２１】
充填部分１２ｂを構成する金属としては、例えば、金属ケイ素、アルミニウム、鉄、銅が挙げられる。これらのなかでも、金属ケイ素が特に好ましい。また、充填部分１２ｂを構成する金属は、上記金属のうちの１種のみからなるものであってもよいし、２種以上からなるものであってもよい。
【００２２】
区画壁１２における骨格部分１２ａと充填部分１２ｂとの体積比（骨格部分：充填部分）は、例えば、６０：４０〜４０：６０であることが好ましい。充填部分１２ｂを構成する金属の体積は、上記気孔容積よりも多いことが好ましく、上記気孔容積の１．０１〜１．１倍であることがより好ましい。１．０１倍以上にすることで、区画壁の表面粗さを大きくすることができ、１．１倍以下にすることで、区画壁および周壁の表面に金属が堆積することを防ぐことができる。
【００２３】
区画壁１２の表面は、充填部分１２ｂにより構成されている。そして、区画壁１２の表面粗さ（算術平均粗さ：Ｒａ）は、１．０μｍ以上であり、１．２μｍ以上であることが好ましい。また、区画壁１２の表面粗さは、５．０μｍ以下であることが好ましい。なお、区画壁１２の表面粗さは、多孔質構造の骨格部分１２ａに金属を含浸させて充填部分１２ｂを形成する際の条件を変更することにより調整することができる。
【００２４】
なお、表面粗さＲａの測定方法は以下の通りである。
熱交換器から区画壁を１０×１０ｍｍの板状に切り出し、サンプルとする。表面粗さ測定器（例えば、東京精密製のＳｕｒｆｃｏｍ１４００ｄ）を用いて、測定スパン２ｍｍで流路の長手方向に沿ってサンプルの表面粗さＲａを測定する。同様の測定を３回行い、その平均値を求める。
【００２５】
次に、図５〜１０に基づいて、本実施形態の熱交換器の一製造方法について説明する。熱交換器は、以下に記載する成形工程、加工工程、脱脂工程、含浸工程を順に経ることにより製造される。
【００２６】
（成形工程）
熱交換器の成形に用いる原料として、炭化ケイ素の粒子と、有機バインダーと、分散媒とを含有する粘土状の混合物を調製する。この際、必要に応じて、セラミック粒子等の炭化ケイ素以外の粒子を混合してもよい。
【００２７】
炭化ケイ素の粒子、及び炭化ケイ素以外の粒子の平均粒子径（５０％粒子径）は、例えば、０．５〜５０μｍであることが好ましい。
有機バインダーとしては、例えば、ポリビニルアルコール、メチルセルロース、エチルセルロース、カルボキシメチルセルロースが挙げられる。これらの有機バインダーの中でも、メチルセルロース、カルボキシメチルセルロースが特に好ましい。また、上記の有機バインダーのうちの一種のみを用いてもよいし、二種以上を併用してもよい。
【００２８】
分散媒としては、例えば、水、有機溶剤が挙げられる。有機溶剤としては、例えば、エタノールが挙げられる。また、上記の分散媒のうちの一種のみを用いてもよいし、二種以上を併用してもよい。
【００２９】
また、混合物中にその他の成分を更に含有させてもよい。その他の成分としては、例えば、可塑剤、潤滑剤が挙げられる。可塑剤としては、例えば、ポリオキシエチレンアルキルエーテル、ポリオキシプロピレンアルキルエーテル等のポリオキシアルキレン系化合物が挙げられる。潤滑剤としては、例えば、グリセリンが挙げられる。
【００３０】
図５に示すように、この粘土状の混合物を用いて、矩形筒状の周壁１１と、周壁１１の内部を周壁１１の軸方向に延びる複数のセル１３に区画する区画壁１２とを備える成形体２０を成形する。この成形体２０は、全てのセル１３について、その両端が開放された状態となっている。成形体２０は、例えば、押し出し成形により成形することができる。得られた成形体２０に対して、成形体２０を乾燥させる乾燥処理を行う。
【００３１】
（加工工程）
加工工程では、成形体に第１連通部及び第２連通部を形成する第１加工、及び成形体における一部のセルの両端部を封止する第２加工を行う。
【００３２】
図６に示すように、第１加工では、例えば、加熱された加工具２１を成形体に接触させる方法を用いて、成形体２０における周壁１１及び区画壁１２の一部を除去して、第１連通部１５ａ及び第２連通部１５ｂを形成する。
【００３３】
具体的には、図６に示すように、加工具２１として、第１連通部１５ａ及び第２連通部１５ｂに対応する外形状を有するブレードを用意する。このブレードは、耐熱性の金属（例えば、ステンレス鋼）により形成され、その厚さは、第１セル１３ａの幅を超えない厚さに設定されている。次に、成形体２０に含まれる有機バインダーが焼失する温度となるようにブレードを加熱する。例えば、有機バインダーがメチルセルロースである場合には、ブレードを４００℃以上に加熱する。
【００３４】
図７に示すように、加熱されたブレードを周方向外方から成形体２０に差し込んだ後、これを引き抜くことによって、第１連通部１５ａ及び第２連通部１５ｂを形成する。このとき、加熱されたブレードと成形体２０とが接触すると、その接触部分において成形体２０に含まれる有機バインダーが燃焼して焼失する。そのため、成形体２０に対するブレードの挿入抵抗は非常に小さいものとなり、ブレードの挿入時に、挿入された部分の周辺部分に変形や破壊が生じ難い。また、有機バインダーが焼失することによって、発生する加工屑の量が減少する。
【００３５】
図８に示すように、第２加工では、成形体２０に形成される複数のセル１３のうち、第１セル１３ａを構成するセル１３の両端部に対して、成形工程において用いた粘土状の混合物を充填して、当該セル１３の両端部を封止する封止部２２を形成する。その後、成形体２０に対して、封止部２２を乾燥させる乾燥処理を行う。
【００３６】
上記の第１加工、及び第２加工からなる加工工程を経ることにより、加工成形体が得られる。第１加工と第２加工の順序は特に限定されず、第２加工を行った後、第１加工を行ってもよい。
【００３７】
（脱脂工程）
脱脂工程は、加工成形体を加熱することによって、加工成形体に含まれる有機バインダーを焼失させることにより、加工成形体から有機バインダーが除去された脱脂体を得る工程である。図９に示すように、脱脂工程を経ることにより、加工成形体から有機バインダーが除去されて、炭化ケイ素の粒子間に隙間を有する多孔質構造の脱脂体３０が得られる。ここで、脱脂体３０における隙間の容積（気孔容積）は、４０〜６０体積％であることが好ましい。脱脂体３０の気孔容積は、成形工程において用いた混合物における炭化ケイ素の粒子の含有率を変更することにより調整できる。
【００３８】
（含浸工程）
含浸工程は、脱脂体の各壁の内部に金属ケイ素等の金属を含浸させる工程である。含浸工程においては、脱脂体に対して金属の塊を接触させた状態として、アルゴンや窒素等の不活性ガス雰囲気下、又は真空下にて、金属の融点以上（例えば、金属ケイ素である場合、１４５０℃以上）に加熱する。これにより、図１０に示すように、溶融した金属が毛細管現象によって、脱脂体を構成する粒子間の隙間へ入り込み、同隙間に金属が含浸される。脱脂体における金属の塊を接触させる部位は特に限定されるものではないが、効率化の観点においては、脱脂体の上部に金属の塊を接触させることが好ましい。
【００３９】
金属ケイ素を用いる場合には、その純度が９８％未満の金属ケイ素を用いることが好ましい。金属ケイ素（金属ケイ素の塊）は、その純度が低くなるにしたがって融点が低くなる傾向がある。そのため、低純度の金属ケイ素を用いることにより、含浸工程に要する加熱温度を低く抑えることができる。その結果、製造コストを抑制することができる。なお、金属ケイ素の純度は、例えば、９５％以上である。
【００４０】
ここで、脱脂体に接触させる金属の塊の量（脱脂体に充填される金属の仕込み量）を、脱脂体３０の気孔容積に相当する量よりも多くする、又は脱脂体３０の気孔容積に相当する量よりも少なくする。具体的には、金属の仕込み量を、脱脂体３０の気孔容積の１．０１〜１．１倍の体積に相当する量とする。
【００４１】
金属の仕込み量を、脱脂体３０の気孔容積に相当する量よりも多くした場合には、含浸された金属の一部が脱脂体３０の気孔から溢れて表面に凸部を形成する。その結果、形成される周壁及び区画壁の表面粗さが大きくなる。また、金属の仕込み量を、脱脂体３０の気孔容積に相当する量よりも少なくした場合には、形成される周壁及び区画壁の表面に脱脂体３０の気孔に基づく凹凸形状が浮き出る。その結果、形成される周壁及び区画壁の表面粗さが大きくなる。
【００４２】
なお、含浸工程の加熱処理は、脱脂工程の加熱処理から連続して行ってもよい。例えば、加工成形体に対して金属ケイ素の塊を接触させた状態として、金属ケイ素の融点未満の温度で加熱することにより有機バインダーを除去して脱脂体とした後、加熱温度を金属ケイ素の融点以上に上昇させ、溶融した金属ケイ素を脱脂体に含浸させる。
【００４３】
上記の含浸工程を経ることにより、熱交換器が得られる。
ここで、本実施形態においては、脱脂工程以降の工程において特別な温度管理を行っている。すなわち、脱脂工程以降の工程においては、成形工程に用いた混合物に含まれる炭化ケイ素の焼結温度未満の温度下にて実施し、加工成形体、脱脂体を上記焼結温度以上の温度下に曝さないようにしている。したがって、脱脂工程においては、有機バインダーが焼失可能な温度以上、かつ上記焼結温度未満の温度で加熱を行う。同様に、含浸工程においては、金属の融点以上、かつ上記焼結温度未満の温度で加熱を行う。
【００４４】
次に、本実施形態の作用及び効果について記載する。
（１）熱交換器は、第１流体を流通させる第１セルと、第２流体を流通させる第２セルと、第１セル及び第２セルを区画する区画壁とを備えている。区画壁は、炭化ケイ素を主成分とする骨格部分と、骨格部の隙間に充填されるとともに骨格部の表面を覆う金属からなる充填部分とを備えている。区画壁の表面粗さＲａが１．０μｍ以上である。
【００４５】
上記構成によれば、第１流体及び第２流体が流通する際における流体と区画壁との接触面積が大きくなる。その結果、流体から区画壁への熱伝導効率、及び区画壁から流体への熱伝導効率が向上し、熱交換器の熱交換効率が向上する。
【００４６】
（２）充填部分は、金属ケイ素である。
金属ケイ素からなる充填部分とすることで、区画壁の熱伝導率を高くすることができ、熱交換効率を向上させることができる。また、金属ケイ素は骨格部分をなす炭化ケイ素との熱膨張係数差が小さいため、使用中の熱衝撃による破損を防ぐことができる。
【００４７】
（３）区画壁の表面粗さＲａが５．０μｍ以下である。
上記構成によれば、区画壁の表面形状に起因して、区画壁に沿って流れる第１流体及び第２流体が乱流となって流通抵抗が大きくなることを抑制できる。
【００４８】
（４）第１流体を流通させる第１セルと、第２流体を流通させる第２セルと、第１セル及び第２セルを区画する区画壁とを備える熱交換器の製造方法は、炭化ケイ素粒子、有機バインダー、及び分散媒を含有する混合物を成形して成形体を得る成形工程と、成形体に含まれる有機バインダーを除去して多孔質の脱脂体を得る脱脂工程と、脱脂体の内部に金属を含浸させる含浸工程とを有する。含浸工程は、脱脂体に金属の塊を接触させた状態として、当該金属の融点以上に加熱して、脱脂体の気孔容積の１．０１〜１．１倍の体積に相当する量の金属を含浸させる工程である。
【００４９】
通常、炭化ケイ素の多孔質体に金属ケイ素等の金属を含浸させてなる区画壁は、緻密体構造であることから、凹凸の少ない滑らかな表面になりやすい傾向がある。特に、特許文献１に開示されるように、金属ケイ素雰囲気下に炭化ケイ素の多孔質体を載置して、金属ケイ素を蒸着させることによって区画壁を形成した場合には、金属ケイ素が非常に小さい単位で存在するために、蒸着後に凹凸が形成され難く、滑らかな表面の区画壁になりやすい。これに対して、上記構成によれば、炭化ケイ素の多孔質体に金属を含浸させることにより区画壁を形成した場合にも、区画壁の表面粗さを大きくすることができる。
【００５０】
（５）脱脂体の内部に含浸される金属は、金属ケイ素である。
金属ケイ素は骨格部分をなす炭化ケイ素との濡れ性がよいため、炭化ケイ素粒子間を隙間なく埋めることができる。
【００５１】
（６）含浸工程において、脱脂体の上に金属の塊を載せた状態として加熱を行っている。
上記構成によれば、溶融した金属が脱脂体の各壁をつたって下方側へと流れる作用を利用することで、効率的に金属を含浸させることができる。
【００５２】
（７）本実施形態の熱交換器は、上記のような温度管理下で製造されることにより、炭化ケイ素の粒子同士が接触した状態で配置されて骨格部分が形成され、この骨格部分の隙間に金属ケイ素が充填されて形状が保持されたものとなる。すなわち、炭化ケイ素の粒子同士は、焼結による結合部（ネック）を有していない状態となっている。これにより、熱交換器の使用中に、内部の温度差に起因して区画壁の内部にひずみが生じても、炭化ケイ素の粒子間のネックに亀裂が生じることを抑制することができる。また、ネックを介して亀裂が伸展することを抑制することができる。
【００５３】
本実施形態は、次のように変更して実施することも可能である。また、上記実施形態の構成や以下の変更例に示す構成を適宜組み合わせて実施することも可能である。
・熱交換器の形状（例えば、熱交換器体の外形やセル形状）は、上記実施形態に限定されるものではなく、適宜、変更することができる。
【００５４】
・上記実施形態では、区画壁と同様に周壁についても、骨格部分及び充填部分を備え、表面粗さＲａが１．０μｍ以上となるように構成していたが、周壁の材料及び周壁の表面形状は特に限定されるものではない。
【００５５】
・熱交換器の製造方法に関して、加工工程の一部又は全部を省略してもよい。加工工程は、成形工程により得られる成形体の形状を、製造される熱交換器の形状に近づけるための工程である。そのため、加工工程においては、製造される熱交換器の形状、及び成形体の形状に応じて、必要な加工のみを行えばよい。また、加工工程において、上記第１加工及び第２加工以外の加工を行ってもよい。ただし、成形体の一部を除去することを含む加工については、有機バインダーが焼失する温度に加熱された加工具を成形体に接触させる操作によって行うことが好ましい。
【００５６】
・熱交換器の製造方法に関して、成形工程、加工工程、脱脂工程、含浸工程以外の工程を更に行ってもよい。例えば、含浸工程後に、研磨等の表面加工を行ってもよい。ただし、脱脂工程以降に行う処理については、含浸工程と同様に所定温度以下にて行うことが好ましい。
【実施例】
【００５７】
以下、上記実施形態をさらに具体化した実施例について説明する。
（実施例１）
まず、下記組成の混合物を調製した。
【００５８】
平均粒子径１５μｍの炭化ケイ素の粒子（大粒子）：５２．５質量部
平均粒子径０．５μｍの炭化ケイ素の粒子（小粒子）：２３．６質量部
メチルセルロース（有機バインダー）：５．４質量部
グリセリン（潤滑剤）：１．１質量部
ポリオキシアルキレン系化合物（可塑剤）：３．２質量部
水（分散媒）：１１．５質量部
この混合物を用いて、図５に示したものと同様の形状を有し、縦５０ｍｍ、横１００ｍｍ、長さ１００ｍｍ、周壁の厚さ０．３ｍｍ、区画壁の厚さ０．２５ｍｍ、セル幅１．２ｍｍの成形体を成形した。
【００５９】
次に、成形体の周壁に４００℃に加熱した板状の治具を挿入して、第１連通部及び第２連通部を形成した。また、上記混合物と同じ組成を有する粘土状の混合物を用いて、所定のセルを封止して第１セル及び第２セルを有する加工成形体を作成した。次に、加工成形体を４５０℃で５時間加熱することにより、有機バインダーが除去された脱脂体を得た。その後、脱脂体の上に金属ケイ素の板材１５３ｇ（仕込み量：脱脂体の気孔容積の１．０５倍の体積に相当する量）を載置した状態として、真空下、１５５０℃で７時間、加熱することにより、金属ケイ素を含浸させて、実施例１の熱交換器を得た。
【００６０】
（実施例２）
金属ケイ素の板材の量（仕込み量）を、１４７．２ｇ（脱脂体の気孔容積の１．０１倍の体積に相当する量）とした点を除いて、実施例１と同様にして実施例２の熱交換器を得た。
【００６１】
（実施例３）
金属ケイ素の板材の量（仕込み量）を、１６０．３ｇ（脱脂体の気孔容積の１．１倍の体積に相当する量）とした点を除いて、実施例１と同様にして実施例３の熱交換器を得た。
【００６２】
（比較例）
金属ケイ素の板材の量（仕込み量）を、１４５．７ｇ（脱脂体の気孔容積の１．０倍の体積に相当する量）とした点を除いて、実施例１と同様にして比較例の熱交換器を得た。
【００６３】
（表面粗さの測定）
測定用サンプルとして、各実施例及び比較例の熱交換器から横１０ｍｍ×長さ１０ｍｍの区画壁を切り出した。表面粗さ測定器を用いて測定用サンプルの表面粗さ（算術平均粗さ：Ｒａ）を測定した。表面粗さ測定器としては、東京精密社製Ｓｕｒｆｃｏｍ１４００ｄを使用した。その結果を表１に示す。
【００６４】
（排熱回収量の測定）
各実施例及び比較例の熱交換器に対して、流入口から第１セルに４０℃の冷却水を１０Ｌ／ｍｉｎの流量で導入するとともに、第２セルに４００℃の高温ガスを１０ｇ／ｓｅｃの流量で導入し、冷却水の流入時と排出時の温度差を測定して、それぞれの熱交換器の排熱回収量を算出した。その結果を表１に示す。
【００６５】
【表１】
2019074266.tif 000003
表１に示すように、脱脂体の気孔容積の１倍に相当する量とした比較例における区画壁の表面粗さは０．５μｍであった。これに対して、含浸工程における金属ケイ素の仕込み量を、脱脂体の気孔容積よりも多くした実施例１〜３における区画壁の表面粗さは１．０〜４．５μｍであった。この結果から、脱脂体の気孔容積に対して、金属ケイ素の仕込み量を多くすることにより、区画壁の表面粗さを大きくできることが分かる。
【００６６】
また、実施例１〜３の結果から、区画壁の表面粗さＲａを大きくすることで、流体と区画壁との接触面積を大きくすることができ、排熱回収量が大きくなることが確認できた。したがって、区画壁の表面粗さＲａを大きくすることで、熱交換効率を向上させることができることが分かる。
【符号の説明】
【００６７】
１０…熱交換器、１１…周壁、１２…区画壁、１２ａ…骨格部分、１２ｂ…充填部分、１３ａ…第１セル、１３ｂ…第２セル、２０…成形体、３０…脱脂体。
【図１】
2019074266.tif 000004
【図２】
2019074266.tif 000005
【図３】
2019074266.tif 000006
【図４】
2019074266.tif 000007
【図５】
2019074266.tif 000008
【図６】
2019074266.tif 000009
【図７】
2019074266.tif 000010
【図８】
2019074266.tif 000011
【図９】
2019074266.tif 000012
【図１０】
2019074266.tif 000013